ЧУГУН
CAST IRON

Изобретение относится к области черной металлургии, в частности к составам чугуна, используемого в станкостроении.
Известен чугун, содержащий, мас.%: углерод 2,8-3,6; кремний 0,9-3,0; марганец 0,3-1,0; медь 0,8-1,2; олово 0,06-0,14; железо остальное [1]. Твердость такого чугуна составляет 187-207 НВ.
Задачей изобретения является повышение твердости чугуна.
Технический результат достигается тем, что чугун, содержащий углерод, кремний, марганец, медь, олово, железо, дополнительно включает бор, калий и индий, при следующем соотношении компонентов, мас.%: углерод 3,0-3,6; кремний 2,6-3,0; марганец 0,8-1,2; медь 4,2-4,4; олово 0,1-0,14; бор 0,1-0,15; калий 0,001-0,002; индий 0,01-0,03; железо остальное.
В таблице приведены составы чугуна.
Компоненты
Содержание в составах, мас.%
1
2
3
Углерод
3,0
3,3
3,6
Кремний
3,0
2,8
2,6
Марганец
1,2
1,0
0,8
Медь
4,2
4,3
4,4
Олово
0,14
0,12
0,1
Бор
0,15
0,13
0,1
Калий
0,001
0,0015
0,002
Индий
0,01
0,02
0,03
Железо
остальное
остальное
остальное
Твердость, НВ
215-218
215-218
215-218
В составе чугуна компоненты проявляют себя следующим образом. Бор стабилизирует карбиды. Месть повышает прочность и пластичность сплава. Олово, индий и калий способствуют измельчению зерна.
Чугун выплавляют в вагранках дуплекс-процессом или в электропечах и отливают в песчаные формы. Отливки подвергают отжигу при температуре 500-550°С для снятия внутренних напряжений.
Источник информации
1. SU 549496, 1977.